(57)【要約】【課題】  シート状記録材料に障害を与えず、十分な強度を有しており、リサイクル性に優れ、安価に製造することができる包装材料を提供すること。【解決手段】  パルプモールドから構成されるシート状記録材料用包装材料、または、パルプモールドから構成される層を有するシート状記録材料用包装材料。【選択図】      なし【特許請求の範囲】
【請求項１】
パルプモールドから構成されるシート状記録材料用包装材料、または、パルプモールドから構成される層を有するシート状記録材料用包装材料。
【請求項２】
パルプモールドから構成される層の内側の面に保護層を有する請求項１に記載のシート状記録材料用包装材料。
【請求項３】
加熱プレスされたパルプモールドトレイを用いる請求項１または２に記載のシート状記録材料用包装材料。
【請求項４】
パルプモールドトレイの側面が底面に対して９０〜９５度の角度を有する請求項３に記載のシート状記録材料用包装材料。
【請求項５】
パルプモールドがバージンパルプから成形されている請求項１〜４のいずれか一項に記載のシート状記録材料用包装材料。
【請求項６】
請求項１〜５のいずれか一項に記載のシート状記録材料用包装材料に、熱現像感光材料、感熱記録材料またはインクジェット記録材料を装填した包装体。
【請求項７】
請求項１〜５のいずれか一項に記載のシート状記録材料用包装材料に、熱現像感光材料、感熱記録材料またはインクジェット記録材料を装填したうえで、全体を遮光防湿袋に封入した包装体。
【発明の詳細な説明】
【技術分野】
【０００１】
本発明は、シート状記録材料用包装材料および包装体に関する。特に、熱現像感光材料や感熱記録材料等のシート状記録材料の当てボールとして利用しうる包装材料とそれを用いた包装体に関する。
【背景技術】
【０００２】
シート状記録材料は、画像を記録するためのシートとして様々な分野において広く利用されている。通常、シート状記録材料は、当てボールのような包装材料内に所定枚数を積層した状態で装填される。例えば、図１（ａ）に示すように、シート状記録材料の１つである熱現像感光材料２３は当てボール２４に装填されて、積層した状態を維持できるようにしている。このようにして当てボールに装填した熱現像感光材料は、全体をさらに遮光防湿袋等で密封して包装体として流通に付される。
【０００３】
熱現像感光材料に画像記録を行うときには、一般に画像記録装置が用いられる。図２に示すように、画像記録装置１３では、未露光の熱現像感光材料を画像記録装置中にある遮光されたカセット１４内に予めセットしておき、画像記録が必要になったときに熱現像感光材料をカセットから１枚ずつ搬出して露光・現像する。カセットには、多数の熱現像感光材料を未露光のまま確実にセットしておく必要がある。このため、通常は遮光防湿袋に入れたままの状態でカセット１４に装填し、遮光状態を保ったまま遮光防湿袋を抜き取ることにより、熱現像感光材料をセットしている。このとき、熱現像感光材料は当てボールに装填されたままカセットにセットされる。
【０００４】
このように、熱現像感光材料は、当てボールに直接接触する状態で装填され、流通し、使用に供される。したがって、当てボールは熱現像感光材料に対して傷などの損傷を与えるものであってはならない。熱現像感光材料の表面に傷が存在すると、画像を形成したときに画像ヌケなどの画像故障を生ずる原因となる。特に、当てボールの底面に接触する熱現像感光材料は、画像を形成するために引き出されるときに表面が当てボールに擦れるため、傷が生じやすい。
【０００５】
また、当てボールは熱現像感光材料を装填した状態で十分な強度を有している必要がある。例えば、流通時や使用時に与えられる振動や衝撃に対して、当てボールが破れたり、当てボールの中に装填されている熱現像感光材料が抜け落ちるなどの事態が生じないように、十分な強度を有していることが必要とされる。
【０００６】
さらに、当てボールは、繰り返して再利用することができるようなリサイクル性を有していることが好ましい。近年、環境問題に対する関心が高まってきており、それに関する規制が年々厳しくなっている状況下においては、リサイクル性が高いことは産業上の利用価値を決する一要因となりつつある。また、産業上の競争力を有している必要があることから、製造コストを安くすることも求められている。
【０００７】
熱現像感光材料用の当てボールとして、これまでに特許文献１に記載されるようなもの等が提案されているが、上記のような要求をすべて満たすものは提供されるに至っていない。
また、上記のような要求は、当てボール以外の熱現像感光材料用の包装材料にも当てはまるものである。さらに、熱現像感光材料以外のシート状記録材料である、感熱記録材料やインクジェット記録材料等にも当てはまるものである。
【特許文献１】特開２００１−１０９１１２号公報
【発明の開示】
【発明が解決しようとする課題】
【０００８】
そこで本発明は、様々な種類のシート状記録材料を装填するための包装材料として広く利用可能であって、シート状記録材料に障害を与えず、十分な強度を有しており、リサイクル性に優れ、安価に製造することができる包装材料を提供することを目的とした。また本発明は、これらの条件を満たす包装体を提供することも目的とした。
【課題を解決するための手段】
【０００９】
本発明者は鋭意検討を重ねた結果、パルプモールドを用いれば優れた包装材料を製造しうることを見いだして、以下の構成を有する本発明を提供するに至った。
（１）  パルプモールドから構成されるシート状記録材料用包装材料、または、パルプモールドから構成される層を有するシート状記録材料用包装材料。
（２）  パルプモールドから構成される層の内側の面に保護層を有する（１）に記載のシート状記録材料用包装材料。
（３）  加熱プレスされたパルプモールドトレイを用いる（１）または（２）に記載のシート状記録材料用包装材料。
（４）  パルプモールドトレイの側面が底面に対して９０〜９５度の角度を有する（３）に記載のシート状記録材料用包装材料。
（５）  パルプモールドがバージンパルプから成形されている（１）〜（４）のいずれか一項に記載のシート状記録材料用包装材料。
（６）  （１）〜（５）のいずれか一項に記載のシート状記録材料用包装材料に、熱現像感光材料、感熱記録材料またはインクジェット記録材料を装填した包装体。
（７）  （１）〜（５）のいずれか一項に記載のシート状記録材料用包装材料に、熱現像感光材料、感熱記録材料またはインクジェット記録材料を装填したうえで、全体を遮光防湿袋に封入した包装体。
【発明の効果】
【００１０】
本発明のシート状記録材料用包装材料は、シート状記録材料に障害を与えず、十分な強度を有しており、リサイクル性に優れ、安価に製造することができるという利点を有している。このため、シート状記録材料を装填して包装体として流通させたり保存させたりしても、シート状記録材料の機能を損なうことがない。
【発明の実施の形態】
【００１１】
以下において、本発明のシート状記録材料用包装材料および包装体について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１２】
本発明のシート状記録材料用包装材料は、パルプモールドから構成されるものであるか、または、パルプモールドから構成される層を有するものであることを特徴とする。
本発明で用いるパルプモールドは、パルプを主成分とする。主成分となるパルプは、従来からパルプモールド材料に使用されているものであればとくにその種類は制限されない。例えば、新聞紙などの古紙から得られるパルプを使用することができる。すなわち、古紙から得られるパルプスラリーを脱水して成型したものをパルプモールドとして用いることができる。このとき、古紙に含まれているバインダなどの成分が残存していても構わない。また、パルプとしてバージンパルプを好ましく用いることができる。
【００１３】
本発明で用いるパルプモールドは、パルプモールド材料に添加剤を添加したものであってもよい。
例えば、パルプモールド材料には、可塑性を持たせるためにグリセリン等のパルプ可塑剤を添加することができる。パルプ可塑剤の添加量は、通常はパルプに対して５〜５０重量％とすることが好ましい。
また、パルプモールドの耐水性を高めるために、酢酸ビニル系樹脂などの耐水化剤を配合してもよい。酢酸ビニル系樹脂の配合量は、パルプに対して通常５〜１０重量％程度とする。耐水化剤としては、酢酸ビニル系樹脂以外に種々のサイズ剤等も使用することができる。中でも、ロジン系サイズ剤は天然の松脂を原料として合成される生分解物質であるため、パルプモールド材料の廃棄時の環境汚染を抑制する点から、生分解されない合成樹脂に比べて好ましく使用することができる。また、ロジン系サイズ剤を使用したパルプモールド材料は、当該パルプモールド成型体が不要になった後に再度水に分散させてリサイクル使用できるため、この点からも廃棄物による環境汚染を低減させることが可能となり好ましい。さらに、ロジン系サイズ剤はパルプに対する吸着性が高く、極少量の配合でパルプモールド材料の吸湿率を低減できるので好ましい。ロジン系サイズ剤の添加量は、パルプに対して通常０．５〜５重量％程度とする。
【００１４】
パルプモールド材料には、特開平６−１０３００号公報に記載されるような中空粒子をを添加して、耐水性を向上させるとともに、破断強度や破断伸びを改善してもよい。そのような中空粒子は、パルプに対して例えば５〜１０重量％含有させることができる。
また、パルプモールド材料には、バインダーを用いることもできる。使用できるバインダの種類は特に制限されないが、例えば、酢酸ビニル系樹脂、アクリル樹脂、水溶性天然多糖類等を使用することができる。中でも、生分解性バインダ、特にキトサン等の塩基性窒素を有する多糖類はパルプのセルロースと水素結合能が大きく、破断強度を著しく向上させることができるので好ましく使用することができる。このような塩基性窒素を有する多糖類の配合量は、通常、パルプに対して２〜１０重量％とすることが好ましい。
【００１５】
パルプモールドの製造方法については、特に制限されない。通常用いられている方法の中から適宜選択して製造することができる。通常は、湿式法により製造されている。例えば、抄型を介して吸引脱水して抄型面に形成させた繊維体積層物を抄型から取外した後に予備加熱炉に導入して乾燥させ、その後に雌雄が係合しあう非通気式の成形型に導入して加熱、加圧することによってパルプモ−ルドを製造する方法などが採用されている。抄型を用いる方法には、具体的には、アルミ鋳造品でつくられた金型基板の表面に金網を張設した抄型を用いて抄造する方式や、金網に代えて微細な空隙を有する多孔質金型を使用する方式などがある。本発明では、特に加熱プレスされたパルプモールドを好ましく使用することができる。
【００１６】
本発明のシート状記録材料用包装材料は、パルプモールドのみから構成されるものであってもよいし、パルプモールドとそれ以外の材料から構成されるものであってもよい。本発明のシート状記録材料用包装材料がパルプモールドのみから構成されるものである場合は、単一層のパルプモールドだけで全体が構成されていてもよいし、複数のパルプモールド層が積層された構造を有する材料で全体が構成されていてもよい。また、単一層のパルプモールドから構成されている部分と、複数のパルプモールド層が積層された構造を有する材料で構成されている部分を有するものであってもよい。本発明のシート状記録材料用包装材料を構成するパルプモールドの厚みは、１００〜２０００μｍであることが好ましく、５００〜１０００μｍであることがより好ましい。
【００１７】
本発明のシート状記録材料用包装材料が、パルプモールドとそれ以外の材料から構成されるものである場合、パルプモールド以外の材料の種類は本発明の目的を阻害するものでない限り特に制限されない。シート状記録材料用包装材料として一般に用いられている材料や、シート状記録材料用包装材料に一般に用いられている保護膜などを適宜選択して適用することができる。例えば、パルプモールドからなる層の少なくとも一面に防湿層、遮光層、遮光防湿層、撥水層、保護層、滑り層などを形成することが可能である。具体的には、外側の面に防湿層、遮光層、遮光防湿層などを形成し、内側の面に防湿層、保護層などを形成した態様を例示することができる。特にシート状記録材料と接触する内側の面には、保護層を形成することが好ましい。そのような保護層は、例えば水溶性高分子、ラテックス、プラスチックフィルムなどの材料で構成することができる。保護層の厚みは１〜１００μｍであることが好ましく、５〜５０μｍであることがより好ましい。また、防湿層、遮光層、遮光防湿層などを形成する場合は、厚みが１０〜２００μｍであることが好ましく、３０〜１００μｍであることがより好ましい。また、本発明のシート状記録材料用包装材料には、パルプモールドを使用していない部材が含まれていてもよい。例えば、シート状記録材料に直接接触する可能性が低い部分には、パルプモールドを含まない材料で構成されていてもよい。
【００１８】
本発明のシート状記録材料用包装材料の形状は、包装材料の使用目的と使用環境等に応じて適宜決定することができる。必要とされる構造は、所定の枚数のシート状記録材料を一体的に装填することが可能であって、なおかつ装填したシート状記録材料を容易に取り出すことが可能である構造である。典型的なシート状記録材料用包装材料は、所定の枚数のシート状記録材料を一体的に装填することが可能であり、上方が開放されているか開放可能な状態になっている長方形の箱状体と、必要に応じて箱状体の上方を被覆するための蓋体とからなる。例えば、図１（ａ）に示すような当てボールを例示することができる。箱状体と蓋体は連続していてもよいし、分離していてもよい。箱状体と蓋体が連続している場合は、一辺を折り返すことによって蓋体たる天板が箱状体の上方を被覆したり開放したりすることができるようになっているものが好ましい。また、分離している場合は、遮光性を高めるために、蓋体は底面が開放された長方形の箱状であってもよい。また、箱状体と蓋体とはテープなどで一体化されていてもよい。
【００１９】
シート状記録材料を装填する箱状体は、側面が底面に対して９０〜９５度であることが好ましく、９０〜９３度であることがより好ましい。側面が底面に対して９０〜９５度になるように設計することにより、記録材料の移動による擦れを防止することができる。
【００２０】
本発明のシート状記録材料用包装材料の製造方法は特に制限されない。例えば、モールド法により製造してもよいし、展開図に相当する形状を有するシートを折ることにより組み立ててもよい。パルプモールドのみからなる材料を使用する場合は前者の製造方法を使用する方が簡便である。一方、パルプモールド層に他の材料からなる層を積層して用いる場合は後者の製造方法を使用する方が好ましい。
【００２１】
本発明の包装材料は、シート状記録材料を装填するために使用することができる。装填するシート状記録材料は、シート状であり、何らかの記録方法によって画像記録を行うことができるものであればその種類は特に制限されない。また、シートの形状も特に限定されず、例えば、正方形、長方形、円形のいずれでもよく、その厚みも制限されない。典型的なシート状記録材料として、半切、Ｂ４、大角、六切などの定型サイズを有する記録材料を例示することができる。
【００２２】
また、シート状記録材料は、片面にのみ記録を行うことができるものであってもよいし、両面に記録することができるものであってもよい。本発明の包装材料に好ましく装填することができるシート状記録材料として、Ｘ線撮影用のシート状記録材料を例示することができる。また、別の観点から好ましく装填することができるシート状記録材料を記述するならば、現像液を用いずに現像を行ういわゆるドライタイプのシート状記録材料を挙げることができる。ドライタイプのシート状記録材料は、その特性上、包装材料の影響をより強く受ける。しかし、本発明の包装材料に装填すれば、包装やその後の運搬などによる写真性への影響を十分に抑制することができる。具体的には、シート状記録材料の感度変化を抑制し、記録した画像に白ヌケ故障（ホワイトスポット故障）が生じる問題を回避することができる。
【００２３】
本発明において好ましく装填することができるシート状記録材料として、熱現像感光材料、感熱記録材料、インクジェット記録材料を挙げることができる。これらのシート状記録材料については、特開２００３−２２６４３９号公報の段落番号００２２〜０１４７などに詳しく記載されている。
【００２４】
シート状記録材料を装填した包装材料は、その全体を遮光性の高い防湿袋、好ましくは完全遮光性の防湿袋内に入れて密封することが好ましい。遮光防湿袋は、防湿性を有するロール状長尺フィルムの両端をヒートシール（センターシール）等により連続的に接合して筒状に加工することにより調製することができる。遮光防湿袋に用いる材料の透湿度は、５ｇ／ｍ2・２４ｈｒ以下であることが好ましく、１ｇ／ｍ2・２４ｈｒ以下であることが好ましい。そして、筒状の遮光防湿袋内にシート状記録材料を装填した包装材料を挿入して、脱気して図１（ｂ）のようにヒートシール（クロスシール）することによって密封する。
【００２５】
密封に際して、調湿機能を充実したものとするために、調湿部材をさらに遮光防湿袋内に入れておくことができる。調湿部材としては、特開平９−１０１５９６号公報に記載されているものを例示することができる。調湿部材の形状は特に制限されないが、例えば、特開平９−１０１５９６号公報の図１に記載される態様で用いることができる。
【実施例】
【００２６】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００２７】
［実施例１］
（防湿遮光袋の作製）
以下の表に示す組成の混合物を厚さ４０μｍに延伸してフィルムＡを得た。
【００２８】
【表１】
2007065489.tif 000002
【００２９】
このフィルムＡを用いて、以下の順に積層して防湿遮光袋用シートを作製し、フィルムＡ側をヒートシールして防湿遮光袋を得た。防湿遮光袋のサイズと形状は、以下に記載する包装用パルプモールドトレイ（Ｉ）などの包装材料を図１（ｂ）に示すように封入することができる程度とした。
【００３０】
【表２】
2007065489.tif 000003
【００３１】
（包装用パルプモールドトレイ（Ｉ）の作製）
図３に示すように、製品形状に近い形状の孔の開いたキャビティ２に、抄き網５をセットし、キャビティ２の裏側より真空吸引した。真空吸引しながら、パルパーで離解したＮＢＫＰバージンパルプ４をキャビティ２上に導入し、水分をキャビティ２の下へ吸い込むことにより、網に繊維が抄き取られるようにした。抄き取られたパルプの繊維３を、図４に示す加熱プレス装置６の約１５０℃に熱せられたメス型７に移した。さらに約１５０℃程度に熱せられたオス型８で、メス型７にセットされたパルプの繊維３をプレスしながら加熱することにより成形した。このとき、成型後の厚みが１．５ｍｍ厚となるようにパルプ量を調整した。
得られた長方体の包装用パルプモールドトレイ（Ｉ）は、底面が４隅に８Ｒのコーナーを持つ内寸３５５×４３１ｍｍの長方形であり、深さが２２ｍｍであった。また側面の底面との傾きは９２度であった。包装用パルプモールドトレイ（Ｉ）は、本発明の包装材料に相当する。
【００３２】
（包装用パルプモールドトレイ（II）の作成）
図５に示すように、成型されたパルプモールドトレイ（Ｉ）３ａをキャビティ２に設けられた孔を通して吸引しながら真空脱型装置（真空吸引機）１にセットし、パルプモールドトレイ（Ｉ）３ａの表面にポリビニルアルコール水溶液１２をスプレーガン１１から噴霧することによりコーティングした。コーティングが終了したパルプモールドトレイを再度加熱プレスし、包装用パルプモールドトレイ（II）を得た。包装用パルプモールドトレイ（II）は、本発明の包装材料に相当する。
【００３３】
（包装体の作製）
特開２０００−３５５１６４号公報の実施例１に記載される方法で作製したシート状の感熱記録材料を３５４ｍｍ×４３０ｍｍのサイズに裁断した。得られたフィルムを１００枚積層して記録面が前記パルプモールドトレイの底面と接触する様に装填した。これをさらに上記防湿遮光袋内に入れ、減圧になるようにエア脱気した後、図１（ｂ）に示すように両側をヒートシールした。
【００３４】
その後、米国連邦基準２０９ｄクラス１０，０００の部屋で図６（ａ）に示すように、ジッパー付化粧箱２６（ジッパーは符号２７で示す）に詰め、さらに、図６（ｂ）に示すように、オリジナルシール性確保と開封用テープ（またはレーベル）２８および品質表示レーベル２９を貼付した。なお、ジッパー付き化粧箱２６の材質は、Ｅダンボール（表、裏ライナーは未晒クラフトパルプ製、坪量２１０ｇ／ｍ2の板紙、中芯のＥフルートはセミクラフトパルプ製、坪量１８０ｇ／ｍ2の板紙）とした。更に図６（ｃ）に示すように、このジッパー付化粧箱２６（５箱）を外装箱３０に詰め、図６（ｄ）に示すように、外装箱のフラップをホットメルト接着剤で封緘し、商品名、使用期限、製造番号、製品略称を表示して感熱記録材料の包装体とした。一連の作業は２３℃、相対湿度４５％にて実施した。
【００３５】
［比較例１］
（紙製組箱トレイの作製）
ＮＢＫＰ／ＬＢＫＰ＝５０／５０のパルプを６層の円網方式で抄紙した。抄き合せ層には変性澱粉を層間にスプレー塗布した。内添薬品としてアルキルクランダイマーとカチオン化澱粉（荒川化学製）を用い、内添紙力増強剤としてポリアクリルアミドエマルジョン（荒川化学製）を用い、表面張力増強剤としてポリビニルアルコール（クラレ社製）を用いた。得られた紙の坪量は３９５ｇ／ｍ2であった。この紙を打ち抜いて、図１（ａ）に示すような紙製組箱の形状に組み立て、これを比較用の包装材料とした。組み立て用糊としてはハンドガンによるホットメルト糊を用いた。内寸は３５５×４３１ｍｍの長方形とし、深さは２２ｍｍとした。
【００３６】
（包装体の作製）
実施例１と全く同様の方法で記録面が前記紙製組箱底面と接触する様に装填し、感熱記録材料包装体を得た。
【００３７】
［比較例２］
（ポリスチレン製トレイの作製）
ポリスチレンの射出成形により、実施例と同じ形状のトレイを得た。これを比較用の包装材料とした。
【００３８】
（包装体の作製）
実施例１と全く同様の方法で、記録面が前記ポリスチレン製トレイ底面と接触する様に装填し、感熱記録材料包装体を得た。
【００３９】
［試験例］
（１）振動試験
得られた各感熱記録材料包装体をＪＩＳ−Ｚ２３２のランダム振動試験方法でピーク加速度７．３５Ｇで２０分間加振した。
加振後フィルムを取り出し富士ドライイメージャーＤＲＹＰＩＸ３０００を用いマクベス透過濃度計ＴＤ−９０４（ビジュアルフィルター）で透過濃度１．２となる様に記録し、各包装材料の底面に接触した１枚の感熱記録材料に形成された画像の状態を、医療用の画像診断の観点から調べた。
【００４０】
（２）強度試験
得られた各感熱記録材料包装体から図１（ｂ）に示す遮光防湿袋を取り出し、その一端を切り取って感熱記録材料が入った包装材料を取り出した。包装材料の端部を両手で持って上下に振り、トレイの破れの有無と、感熱記録材料の落下の有無を調べた。
【００４１】
（３）リサイクル性
各トレイを古紙として回収できるかどうかを調べた。
【００４２】
（４）コスト
各トレイのコストを比較した。
【００４３】
各試験の評価結果は、以下の表に示すとおりであった。
【００４４】
【表３】
2007065489.tif 000004
【産業上の利用可能性】
【００４５】
本発明のシート状記録材料用包装材料は、シート状記録材料に障害を与えず、十分な強度を有しており、リサイクル性に優れ、安価に製造することができるという利点を有している。このため、シート状記録材料を装填して包装体として流通させたり保存させたりしても、シート状記録材料の機能を損なうことがない。よって、本発明は産業上の利用可能性が高い。
【図面の簡単な説明】
【００４６】
【図１】シート状記録材料を装填した包装材料を遮光防湿袋内に収納した状態を示す斜視図である。
【図２】シート状記録材料を装填した包装材料を遮光防湿袋に入れたまま画像記録装置のカセットに装填した状態を示す模式図である。
【図３】パルプモールド成形法に用いられる真空脱形装置を示す略断面図である。
【図４】パルプモールド成形法に用いられる加熱プレスを示す断面図である。
【図５】本発明の真空塗布方法に用いられる真空塗布装置を示す断面図である。
【図６】遮光防湿袋を個装箱に収納し、さらに外装箱に収納する工程を示す斜視図である。
【符号の説明】
【００４７】
１    真空脱型装置
２    キャビティ
３    パルプの繊維
３ａ  パルプの繊維又はパルプモールドトレイ
４    パルプ
５    抄き網
６    プレス加熱装置
７    メス型
８    オス型  
１１  スプレーガン
１２  ポリビニルアルコール水溶液
１３  画像記録装置
１４  カセット
２３  シート状記録材料（熱現像感光材料）
２４  包装材料（当てボール）
２６  ジッパー付化粧箱
２７  シッパー
２８  テープ
２９  品質表示レーベル
３０  外装箱
【図１】
2007065489.tif 000005
【図２】
2007065489.tif 000006
【図３】
2007065489.tif 000007
【図４】
2007065489.tif 000008
【図５】
2007065489.tif 000009
【図６】
2007065489.tif 000010